(57)【要約】【課題】  水に濡れるおそれがある場所でも使用することができる電磁波シールド素材とする。【解決手段】  導電性を有するシート状の内層１１０と、この内層１１０の表裏両面に積層される絶縁性及び防水性を有するシート状の表側外層１２０及び裏側外層１３０とを有しており、前記内層１１０と表側外層１２０及び裏側外層１３０とは密着させられている。しかも、ケーブル５００に巻き付けたときにその状態を維持することができる巻回維持手段としての面ファスナー１４０を有している。【選択図】      図３
2014204039.tif 000002
【特許請求の範囲】
【請求項１】
導電性を有するシート状の内層と、この内層の表裏両面に積層される絶縁性及び防水性を有するシート状の表側外層及び裏側外層とを有しており、前記内層と表側外層及び裏側外層とは密着させられていることを特徴とする電磁波シールド素材。
【請求項２】
ケーブルに巻き付けたときにその状態を維持することができる巻回維持手段を有していることを特徴とする請求項１記載の電磁波シールド素材。
【請求項３】
前記表側外層には、導電性を有するグランド用導体部が設けられており、このグランド用導体部は、導電性を有する連結手段よって前記内層と電気的に接続されるとともに、構造的にも表側外層に取り付けられていることを特徴とする請求項１又は２記載の電磁波シールド素材。
【発明の詳細な説明】
【技術分野】
【０００１】
本発明は、ケーブルを外部電磁波から保護するとともに、ケーブルから電磁波が漏れ出ないようにする電磁波シールド素材に関する。
【背景技術】
【０００２】
この種の電磁波シールド素材としては、基材フィルムの片面に、合成樹脂系またはゴム系の粘着剤組成物中に導電性フィラーを含有する導電性粘着剤層を形成したものがある（特許文献１参照）。
【０００３】
【特許文献１】特開平０８−２７４４８９号公報
【発明の開示】
【発明が解決しようとする課題】
【０００４】
しかしながら、上述した電磁波シールド素材では、内側に導電性粘着剤層が剥き出しになっているため、水、塩水等による腐食、劣化が生じるおそれがある。このため、この電磁波シールド素材は、水に濡れるおそれがある場所ではそのままの状態では使用することができなかった。
水に濡れるおそれがある場所で使用する場合には、ケーブルを巻回した電磁波シールド素材の上からさらに絶縁性樹脂テープを巻き付けたり、収縮チューブでカバーする必要があった。
しかし、絶縁性樹脂テープを巻き付けたとしても、雨水がかかるおそれがある屋外では、絶縁性樹脂テープの隙間から雨水が内部に侵入するおそれがあるので、屋外での使用は実際上は困難であった。
【０００５】
また、この電磁波シールド素材では、内側に導電性粘着剤層が剥き出しになっているため、ケーブルの内部導体が露出している部分、例えばコネクタとの接続部において導電性粘着剤層が内部導体と接触してショートしてしまうという危険性もあった。
【０００６】
本発明は、上記事情に鑑みて創案されたもので、水に濡れるおそれがある場所でも使用することができ、ケーブルの内部導体が露出している部分でも安全に使用することができる電磁波シールド素材を提供することを目的としている。
【課題を解決するための手段】
【０００７】
本発明に係る電磁波シールド素材は、導電性を有するシート状の内層と、この内層の表裏両面に積層される絶縁性及び防水性を有するシート状の表側外層及び裏側外層とを有しており、前記内層と表側外層及び裏側外層とは密着させられている。
【０００８】
この電磁波シールド素材は、ケーブルに巻き付けたときにその状態を維持することができる巻回維持手段を有している。
【０００９】
前記表側外層には、導電性を有するグランド用導体部が設けられており、このグランド用導体部は、導電性を有する連結手段よって前記内層と電気的に接続されるとともに、構造的にも表側外層に取り付けられている。
【発明の効果】
【００１０】
本発明に係る電磁波シールド素材は、導電性を有するシート状の内層の表裏両面に絶縁性及び防水性を有するシート状の表側外層及び裏側外層が積層されているので、水、塩水等に濡れるおそれがある場所で使用して、内部に水、塩水等が侵入しても、内層には届かないので、腐食、劣化の危険性を皆無にすることができる。
従って、水に濡れるおそれがある場所、例えば屋外でも使用することができる。
また、ケーブルの内部導体が露出している部分、例えばコネクタとの接続部において、内側に導電性粘着剤層が露出していたような従来のものとは違って、内部導体との接触によるショートは生じることがない。
【図面の簡単な説明】
【００１１】
【図１】本発明の実施の形態に係る電磁波シールド素材の概略的断面図である。
【図２】本発明の実施の形態に係る電磁波シールド素材の概略的斜視図である。
【図３】本発明の実施の形態に係る電磁波シールド素材をケーブルに巻き付けた状態を示す概略的斜視図である。
【図４】本発明の実施の形態に係る電磁波シールド素材の電磁波のシールド特性を示すグラフであり、電磁波シールド素材を使用していない場合に外部に漏れ出た電磁波の強度と、電磁波シールド素材を使用した場合に外部に漏れ出た電磁波の強度との差を示したものである。
【図５】従来のこの種の電磁波シールド素材の電磁波のシールド特性を示すグラフであり、従来のこの種の電磁波シールド素材を使用していない場合に外部に漏れ出た電磁波の強度と、従来のこの種の電磁波シールド素材を使用した場合に外部に漏れ出た電磁波の強度との差を示したものである。
【発明を実施するための形態】
【００１２】
本発明の第１の実施の形態に係る電磁波シールド素材１００は、導電性を有するシート状の内層１１０と、この内層１１０の表裏両面に積層される絶縁性及び防水性を有するシート状の表側外層１２０及び裏側外層１３０とを有しており、前記内層１１０と表側外層１２０及び裏側外層１３０とは密着させられている。
【００１３】
なお、作図の都合上、各図面における各部の寸法は誇張されており、正確なものでないことはいうまでもない。
【００１４】
まず、この電磁波シールド素材１００は、ケーブル５００に巻き付けてケーブル５００を外部電磁波から保護するとともに、ケーブル５００から電磁波が漏れ出ないようにするものである。このため、電磁波シールド素材１００は全体として長めの帯状に形成されている。
【００１５】
前記内層１１０には、導電性メッキが施された織布等のシート状のものが使用される。織布であれば、例えばＰＥＴ樹脂繊維からなるＰＥＴ織布に第一層に銅メッキ、第二層にニッケルメッキからなる二層タイプの導電性メッキが施されたものが使用される。ただし、この内層１１０が銅メッキとニッケルメッキとの二層タイプの導電性メッキに限定されることはなく、一層タイプの導電性メッキでもよいし、他の素材、例えばアルミニウムメッキを使用したものであってもよいし、その他の導電化処理が施された素材でもよいことはいうまでもない。
また、内層１１０として、例えばアルミニウム箔や銅箔等の金属箔を使用することも可能である。
【００１６】
このような内層１１０の表面には表側外層１２０が、裏面には裏側外層１３０が、それぞれ密着状態で積層される。すなわち、内層１１０が、表側外層１２０と裏側外層１３０とでサンドイッチされた状態になっている。
【００１７】
この表側外層１２０及び裏側外層１３０には、難燃性塩化ビニルフィルムやポリイミドフィルムが使用される。なお、コストの観点からは、表側外層１２０及び裏側外層１３０とに同じ素材を使用することが望ましい。
【００１８】
このような内層１１０と、表側外層１２０及び裏側外層１３０とは、いずれも同じサイズに設定されているので、内層１１０が表側外層１２０や裏側外層１３０から飛び出したり、表側外層１２０や裏側外層１３０が内層１１０の不存在で浮いたりすることがないようになっている。
【００１９】
なお、内層１１０の表裏両面に表側外層１２０や裏側外層１３０を密着させて積層し、その後に縁部を裁断することで電磁波シールド素材１００とすることも可能である。
内層１１０に表側外層１２０や裏側外層１３０を積層するには、例えばラミネート加工が適用される。なお、ラミネート加工には、接着剤や、熱溶着で内層１１０の表裏両面に表側外層１２０や裏側外層１３０を貼り合わせることが含まれる。
【００２０】
この電磁波シールド素材１００をケーブル５００に巻き付けた状態を維持する巻回維持手段としては、面ファスナー１４０があげられる。
図１及び図２に示すように、電磁波シールド素材１００の表側外層１２０の一方の縁部から若干離れた位置に面ファスナー１４０のフック側１４１が、裏側外層１３０の他方の縁部には面ファスナー１４０のループ側１４２がそれぞれ取り付けられる。このフック側１４１及びループ側１４２の取り付けは熱溶着等で行われる。
【００２１】
さらに、表側外層１２０の一方の縁部には、導電性を有するグランド用導体部１５０が設けられている。このグランド用導体部１５０は、導電性金属繊維をチューブ状に編み上げたものであり、それを偏平にして連結手段としての導電性糸１５１で電磁波シールド素材１００に縫い付けているのである。従って、このグランド用導体部１５０は、導電性を有する導電性糸１５１によって前記内層１１０と電気的に接続されるとともに、構造的にも表側外層１２０に取り付けられていることになる。
【００２２】
このグランド用導体部１５０は、電磁波シールド素材１００を構成する内層１１０と、表側外層１２０及び裏側外層１３０より長く構成されることで、ケーブル５００を巻回した状態で電子機器の筐体等のグランドがとれる部分に接続できるようになっている。
【００２３】
このように構成された電磁波シールド素材１００は、図３に示すように、裏側外層１３０を内側にしてケーブル５００に巻回される。そして、面ファスナー１４０のフック側１４１とループ側１４２とを貼り付ける。
【００２４】
このように構成された電磁波シールド素材１００を用いた電磁波シールド素材１００による電磁波のシールド特性を測定した。測定対象となった電磁波シールド素材１００の内層１１０は、ＰＥＴ織布に第一層に銅メッキ、第二層にニッケルメッキからなる二層タイプの導電性メッキを施したものである。その厚さ寸法は約２０μｍである。また、表側外層１２０及び裏側外層１３０は、厚さ寸法が約２３０μｍの黒色の難燃性塩化ビニルフィルムである。ただし、上述した面ファスナー１４０やグランド用導体部１５０は除いてある。
【００２５】
かかる電磁波シールド素材１００を１５０ｍｍ×１５０ｍｍとし、ＫＥＣ法（電界シールド効果評価）にて電磁波のシールド特性を測定した結果が、図４に示すグラフである。この図４に示すグラフは、電磁波シールド素材１００を使用していない場合に外部に漏れ出た電磁波の強度と、電磁波シールド素材１００を使用した場合に外部に漏れ出た電磁波の強度との差を示したものである。従って、差が大きいほど電磁波シールド素材１００の性能が高いことになる。このグラフによると、外部に漏れ出た電磁波の強度の差は、１０ＭＨｚから１０００ＭＨｚの範囲の周波数で約７０〜約９０ｄＢであった。
【００２６】
これに対して、アルミニウム箔の一面に厚さ寸法が約２３０μｍの黒色の難燃性塩化ビニルフィルムを密着させた対象品は、同等条件下で電磁波のシールド特性を測定した結果が、図５に示すグラフである。この図５に示すグラフも図４に示すものと同様であり、対象分を使用していない場合に外部に漏れ出た電磁波の強度と、対象品を使用した場合に外部に漏れ出た電磁波の強度との差を示したものである。従って、差が大きいほど対象品の性能が高いことになる。このグラフによると、外部に漏れ出た電磁波の強度は、１０ＭＨｚから１０００ＭＨｚの範囲の周波数で約８０〜約１１５ｄＢであった。
【００２７】
これらの実験結果からすると、少なくとも本発明の実施の形態に係る電磁波シールド素材１００は、従来のものとほぼ同等の電磁波シールド性能を有していることが判明する。しかも、この電磁波シールド素材１００は、従来品では使用不可能であった水に濡れるおそれがある場所でも使用することができるという大きなメリットを有してる。
【００２８】
なお、上述した実施の形態では、巻回維持手段の例として面ファスナー１４０をあげたが、本発明がこれに限定されるものでないことはいうまでもない。例えば、巻回維持手段の他の例としては、スナップボタンや粘着テープ等の他の適宜な手段を採用することも可能である。
【符号の説明】
【００２９】
１００    電磁波シールド素材
１１０    内層
１２０    表側外層
１３０    裏側外層
１４０    面ファスナー
１５０    グランド用導体部
５００    ケーブル
【図１】
2014204039.tif 000003
【図３】
2014204039.tif 000004
【図４】
2014204039.tif 000005
【図２】
2014204039.tif 000006
【図５】
2014204039.tif 000007